(57)【特許請求の範囲】
【請求項１】
内面成形用のプラグの表面に温度ＴA（℃）の潤滑油を塗布する塗布工程と、
前記潤滑油が塗布された前記プラグを金属製素管内に挿通配置する挿通工程と、
前記金属製素管の外面に温度ＴB（℃）の潤滑油を塗布しながら該金属製素管を外面成形用のダイスと前記プラグとの間に通して引抜加工を行う引抜工程とを包含し、
前記プラグの表面に塗布する潤滑油として、前記金属製素管の外面に塗布する潤滑油と同一の潤滑油を用いるものとし、
前記温度ＴAと前記温度ＴBとの間に、ＴA＜ＴBの関係式が成立することを特徴とする金属管の引抜方法。
【請求項２】
前記プラグの表面に塗布する潤滑油として、冷却処理が施されることによって前記温度ＴA（℃）に設定された潤滑油を用いる請求項１に記載の金属管の引抜方法。
【請求項３】
前記金属製素管の外面に塗布する潤滑油として、加熱処理が施されることによって前記温度ＴB（℃）に設定された潤滑油を用いる請求項１または２に記載の金属管の引抜方法。
【請求項４】
前記プラグへの塗布に使用した後に回収した潤滑油と、前記金属製素管への塗布に使用した後に回収した潤滑油とを混合したものを、プラグへの塗布用及び金属製素管への塗布用として再利用することを特徴とする請求項１〜３のいずれか１項に記載の金属管の引抜方法。
【請求項５】
前記塗布工程、前記挿通工程、前記引抜工程をこの順に実施することを特徴とする請求項１〜４のいずれか１項に記載の金属管の引抜方法。
【請求項６】
金属製素管の外面を成形するダイスと、
前記金属製素管の内面を成形するプラグと、
前記プラグに潤滑油を塗布する第１ノズル部と、
前記金属製素管の外面に潤滑油を塗布する第２ノズル部と、
潤滑油を収容するタンクと、
一端が前記タンクに接続され、他端が前記第１ノズル部に接続された第１供給管と、
一端が前記タンクに接続され、他端が前記第２ノズル部に接続された第２供給管と、
前記第１供給管の少なくとも一部を冷却する冷却手段又は／及び前記第２供給管の少なくとも一部を加熱する加熱手段と、を備えることを特徴とする金属管の引抜装置。
【請求項７】
金属製素管の外面を成形するダイスと、
前記金属製素管の内面を成形するプラグと、
前記プラグに潤滑油を塗布する第１ノズル部と、
前記金属製素管の外面に潤滑油を塗布する第２ノズル部と、
潤滑油を収容するタンクと、
一端が前記タンクに接続され、他端に切替バルブが接続されて該他端が２つに分岐する主管と、
一端が前記第１ノズル部に接続され、他端が前記主管の他端の切替バルブの一方の分岐部に接続された第１分岐管と、
一端が前記第２ノズル部に接続され、他端が前記主管の他端の切替バルブの他方の分岐部に接続された第２分岐管と、
前記第１分岐管の少なくとも一部を冷却する冷却手段と、を備えることを特徴とする金属管の引抜装置。
【請求項８】
金属製素管の外面を成形するダイスと、
前記金属製素管の内面を成形するプラグと、
前記プラグに潤滑油を塗布する第１ノズル部と、
前記金属製素管の外面に潤滑油を塗布する第２ノズル部と、
潤滑油を収容するタンクと、
一端が前記タンクに接続され、他端に切替バルブが接続されて該他端が２つに分岐する主管と、
一端が前記第１ノズル部に接続され、他端が前記主管の他端の切替バルブの一方の分岐部に接続された第１分岐管と、
一端が前記第２ノズル部に接続され、他端が前記主管の他端の切替バルブの他方の分岐部に接続された第２分岐管と、
前記第２分岐管の少なくとも一部を加熱する加熱手段と、を備えることを特徴とする金属管の引抜装置。
【請求項９】
金属製素管の外面を成形するダイスと、
前記金属製素管の内面を成形するプラグと、
前記プラグに潤滑油を塗布する第１ノズル部と、
前記金属製素管の外面に潤滑油を塗布する第２ノズル部と、
潤滑油を収容するタンクと、
一端が前記タンクに接続され、他端に切替バルブが接続されて該他端が２つに分岐する主管と、
一端が前記第１ノズル部に接続され、他端が前記主管の他端の切替バルブの一方の分岐部に接続された第１分岐管と、
一端が前記第２ノズル部に接続され、他端が前記主管の他端の切替バルブの他方の分岐部に接続された第２分岐管と、
前記第１分岐管の少なくとも一部を冷却する冷却手段と、
前記第２分岐管の少なくとも一部を加熱する加熱手段と、を備えることを特徴とする金属管の引抜装置。
【請求項１０】
前記主管の途中位置にポンプが配置されている請求項７〜９のいずれか１項に記載の金属管の引抜装置。
【請求項１１】
前記プラグへの塗布に供された潤滑油及び前記金属製素管への塗布に供された潤滑油を回収して前記タンクに移送する回収手段を備える請求項６〜１０のいずれか１項に記載の金属管の引抜装置。
【請求項１２】
前記回収手段は、
前記プラグへの塗布に供された潤滑油及び前記金属製素管への塗布に供された潤滑油を受容する回収容器と、
一端が前記回収容器に接続され、他端が前記タンクに接続された回収管とを備える請求項１１に記載の金属管の引抜装置。
【請求項１３】
金属製素管に引抜加工を行って金属管を製造する金属管の製造方法であって、
内面成形用のプラグの表面に温度ＴA（℃）の潤滑油を塗布する塗布工程と、
前記潤滑油が塗布された前記プラグを金属製素管内に挿通配置する挿通工程と、
前記金属製素管の外面に温度ＴB（℃）の潤滑油を塗布しながら該金属製素管を外面成形用のダイスと前記プラグとの間に通して引抜加工を行うことによって金属管を製造する引抜工程とを包含し、
前記プラグの表面に塗布する潤滑油として、前記金属製素管の外面に塗布する潤滑油と同一の潤滑油を用いるものとし、
前記温度ＴAと前記温度ＴBとの間に、ＴA＜ＴBの関係式が成立することを特徴とする金属管の製造方法。
【発明の詳細な説明】
【技術分野】
【０００１】
本発明は、例えば複写機、レーザービームプリンタ、ファクシミリ等の電子写真装置におけるＯＰＣ感光ドラム用基体として好適に用いられる、寸法精度に優れた引抜管を製造できる金属管の引抜装置及び引抜方法に関する。
【０００２】
なお、本明細書の記載において、引抜方法及び引抜装置における「後方」とは引抜管に対して素管側の方向を表し、「前方」とは素管に対して引抜管側の方向を表す。
【背景技術】
【０００３】
近年、複写機、レーザービームプリンタ、ファクシミリ等の電子写真装置におけるＯＰＣ感光ドラム用基体として、大量生産に適した無切削管が多用されるようになっている。無切削管の一つに、アルミニウム押出素管を引抜加工したＥＤ管があり、複数の製品管を１回の引抜きで生産できる点で大量生産に向いており、市場拡大に伴う大量消費に応える製法として注目されている。
【０００４】
このＥＤ管は、まずアルミニウム製のビレットを押出してアルミニウム押出素管を得、該押出素管を所定長さに切断した後、ダイスとプラグによる１パスまたは２パス以上の引抜加工を行って、所定形状（外径、内径、肉厚）に規定されたアルミニウム管を得た後、切断、端部の面取り加工、洗浄を行い、寸法と外観を検査することによって製造されている。
【０００５】
かかる感光ドラム用基体用アルミニウム管の引抜加工において、素管の外面への潤滑油供給は予め塗布しておくことも引抜加工中に潤滑油を随時流下させることも容易である。しかし、素管の内面への潤滑油供給、特に素管を高速で２パス以上の連続引抜きをするＥＤ管の場合には、素管の内面に予め潤滑油を流入させておくことは困難であるため、プラグに潤滑油を塗布して素管内に挿入し、そのまま引抜かざるを得なかった。このため、随時潤滑油を供給できる素管外面に対し、素管内面は引抜途中で潤滑油が不足して焼付きが発生し、引抜管フレ精度が低下することがあった。
【０００６】
このような問題に対し、本出願人は、プラグを支持する中空のロッドの周壁に開口部を設け、ロッドの後端部から内部に供給した潤滑油を前記開口部から吐出させ、素管の内面に随時潤滑油を供給できる引抜装置を提案した。これらの引抜装置では、素管の内面に付着させた潤滑油を均等に塗り拡げるための中子が、ロッド棒に取り付けられている（特許文献１、２）。
【先行技術文献】
【特許文献】
【０００７】
【特許文献１】特開２００９−２２９８２号公報
【特許文献２】特開２００９−４５６６３号公報
【発明の概要】
【発明が解決しようとする課題】
【０００８】
しかしながら、上記特許文献１、２に記載の技術では、素管の内面に潤滑油を供給するに際しプラグ以外の部分（中子等）にも潤滑油が多く付着し、このために内部に残留する潤滑油量が増加するので、潤滑油の消費量が増加する等の問題があった。
【０００９】
また、上述したとおり、潤滑油を塗布したプラグを素管内に挿入して引抜加工を行う方法では、素管内面の潤滑油不足により焼付きが発生することがあり、このように焼付きが発生するとキズが発生するだけでなく、加工熱によって寸法精度を低下させる原因となる。潤滑油切れは、素管の長さが長いほど、また引抜速度が速いほど生じやすいため、長い素管を高速で引抜いてＥＤ管の生産性を高めるには内面の焼付きを克服することが課題となっている。なお、プラグに潤滑油を塗布する場合における素管内面の潤滑油不足は、水平方向に引き抜く場合において特に顕著である。
【００１０】
本発明は、かかる技術的背景に鑑みてなされたものであって、引抜時における管の内面に十分に潤滑油を付着できて焼付を防止することのできる金属管の引抜方法及び引抜装置を提供することを目的とする。
【課題を解決するための手段】
【００１１】
前記目的を達成するために、本発明は以下の手段を提供する。
【００１２】
［１］内面成形用のプラグの表面に温度ＴA（℃）の潤滑油を塗布する塗布工程と、
前記潤滑油が塗布された前記プラグを金属製素管内に挿通配置する挿通工程と、
前記金属製素管の外面に温度ＴB（℃）の潤滑油を塗布しながら該金属製素管を外面成形用のダイスと前記プラグとの間に通して引抜加工を行う引抜工程とを包含し、
前記プラグの表面に塗布する潤滑油として、前記金属製素管の外面に塗布する潤滑油と同一の潤滑油を用いるものとし、
前記温度ＴAと前記温度ＴBとの間に、ＴA＜ＴBの関係式が成立することを特徴とする金属管の引抜方法。
【００１３】
［２］前記プラグの表面に塗布する潤滑油として、冷却処理が施されることによって前記温度ＴA（℃）に設定された潤滑油を用いる前項１に記載の金属管の引抜方法。
【００１４】
［３］前記金属製素管の外面に塗布する潤滑油として、加熱処理が施されることによって前記温度ＴB（℃）に設定された潤滑油を用いる前項１または２に記載の金属管の引抜方法。
【００１５】
［４］前記プラグへの塗布に使用した後に回収した潤滑油と、前記金属製素管への塗布に使用した後に回収した潤滑油とを混合したものを、プラグへの塗布用及び金属製素管への塗布用として再利用することを特徴とする前項１〜３のいずれか１項に記載の金属管の引抜方法。
【００１６】
［５］前記塗布工程、前記挿通工程、前記引抜工程をこの順に実施することを特徴とする前項１〜４のいずれか１項に記載の金属管の引抜方法。
【００１７】
［６］金属製素管の外面を成形するダイスと、
前記金属製素管の内面を成形するプラグと、
前記プラグに潤滑油を塗布する第１ノズル部と、
前記金属製素管の外面に潤滑油を塗布する第２ノズル部と、
潤滑油を収容するタンクと、
一端が前記タンクに接続され、他端が前記第１ノズル部に接続された第１供給管と、
一端が前記タンクに接続され、他端が前記第２ノズル部に接続された第２供給管と、
前記第１供給管の少なくとも一部を冷却する冷却手段又は／及び前記第２供給管の少なくとも一部を加熱する加熱手段と、を備えることを特徴とする金属管の引抜装置。
【００１８】
［７］金属製素管の外面を成形するダイスと、
前記金属製素管の内面を成形するプラグと、
前記プラグに潤滑油を塗布する第１ノズル部と、
前記金属製素管の外面に潤滑油を塗布する第２ノズル部と、
潤滑油を収容するタンクと、
一端が前記タンクに接続され、他端に切替バルブが接続されて該他端が２つに分岐する主管と、
一端が前記第１ノズル部に接続され、他端が前記主管の他端の切替バルブの一方の分岐部に接続された第１分岐管と、
一端が前記第２ノズル部に接続され、他端が前記主管の他端の切替バルブの他方の分岐部に接続された第２分岐管と、
前記第１分岐管の少なくとも一部を冷却する冷却手段と、を備えることを特徴とする金属管の引抜装置。
【００１９】
［８］金属製素管の外面を成形するダイスと、
前記金属製素管の内面を成形するプラグと、
前記プラグに潤滑油を塗布する第１ノズル部と、
前記金属製素管の外面に潤滑油を塗布する第２ノズル部と、
潤滑油を収容するタンクと、
一端が前記タンクに接続され、他端に切替バルブが接続されて該他端が２つに分岐する主管と、
一端が前記第１ノズル部に接続され、他端が前記主管の他端の切替バルブの一方の分岐部に接続された第１分岐管と、
一端が前記第２ノズル部に接続され、他端が前記主管の他端の切替バルブの他方の分岐部に接続された第２分岐管と、
前記第２分岐管の少なくとも一部を加熱する加熱手段と、を備えることを特徴とする金属管の引抜装置。
【００２０】
［９］金属製素管の外面を成形するダイスと、
前記金属製素管の内面を成形するプラグと、
前記プラグに潤滑油を塗布する第１ノズル部と、
前記金属製素管の外面に潤滑油を塗布する第２ノズル部と、
潤滑油を収容するタンクと、
一端が前記タンクに接続され、他端に切替バルブが接続されて該他端が２つに分岐する主管と、
一端が前記第１ノズル部に接続され、他端が前記主管の他端の切替バルブの一方の分岐部に接続された第１分岐管と、
一端が前記第２ノズル部に接続され、他端が前記主管の他端の切替バルブの他方の分岐部に接続された第２分岐管と、
前記第１分岐管の少なくとも一部を冷却する冷却手段と、
前記第２分岐管の少なくとも一部を加熱する加熱手段と、を備えることを特徴とする金属管の引抜装置。
【００２１】
［１０］前記主管の途中位置にポンプが配置されている前項７〜９のいずれか１項に記載の金属管の引抜装置。
【００２２】
［１１］前記プラグへの塗布に供された潤滑油及び前記金属製素管への塗布に供された潤滑油を回収して前記タンクに移送する回収手段を備える前項６〜１０のいずれか１項に記載の金属管の引抜装置。
【００２３】
［１２］前記回収手段は、
前記プラグへの塗布に供された潤滑油及び前記金属製素管への塗布に供された潤滑油を受容する回収容器と、
一端が前記回収容器に接続され、他端が前記タンクに接続された回収管とを備える前項１１に記載の金属管の引抜装置。
【００２４】
［１３］金属製素管に引抜加工を行って金属管を製造する金属管の製造方法であって、
内面成形用のプラグの表面に温度ＴA（℃）の潤滑油を塗布する塗布工程と、
前記潤滑油が塗布された前記プラグを金属製素管内に挿通配置する挿通工程と、
前記金属製素管の外面に温度ＴB（℃）の潤滑油を塗布しながら該金属製素管を外面成形用のダイスと前記プラグとの間に通して引抜加工を行うことによって金属管を製造する引抜工程とを包含し、
前記プラグの表面に塗布する潤滑油として、前記金属製素管の外面に塗布する潤滑油と同一の潤滑油を用いるものとし、
前記温度ＴAと前記温度ＴBとの間に、ＴA＜ＴBの関係式が成立することを特徴とする金属管の製造方法。
【発明の効果】
【００２５】
［１］の発明では、プラグの表面に塗布する潤滑油として、金属製素管の外面に塗布する潤滑油と同一の潤滑油を用いるが、ＴA＜ＴBの関係式が成立するから、即ちプラグの表面に塗布する潤滑油の温度ＴAは、金属製素管の外面に塗布する潤滑油の温度ＴBより低温であるから、プラグの表面に塗布する潤滑油の動粘度は、金属製素管の外面に塗布する潤滑油の動粘度より大きいものとなり、これによりプラグの表面から垂れ落ちる潤滑油の量が少なくなり（プラグの表面に付着している潤滑油の量が多くなり）、潤滑油が塗布されたプラグを金属製素管内に挿通せしめた際に該素管内に（素管の内面に）潤滑油を十分に持ち込むことができる。従って、引抜加工時の素管内面における潤滑油の枯渇（潤滑油切れ状態）を防止することができ、引抜の際の管の焼付を防止することができる。即ち、本引抜方法によれば、焼付のない引抜管を製造することができる。
【００２６】
［２］の発明では、プラグの表面に塗布する潤滑油として、冷却処理が施されることにより温度ＴAに設定された潤滑油を用いるから、プラグの表面に塗布する潤滑油の温度ＴAを、金属製素管の外面に塗布する潤滑油の温度ＴBより安定して低くすることができて、潤滑油が塗布されたプラグを金属製素管内に挿通せしめた際に該素管内に（素管の内面に）潤滑油を常に十分に持ち込むことができる。従って、引抜加工時の素管内面における潤滑油の枯渇（潤滑油切れ状態）を十分に防止することができ、引抜の際の管の焼付を十分に防止することができる。
【００２７】
［３］の発明では、金属製素管の外面に塗布する潤滑油として、加熱処理が施されることにより温度ＴBに設定された潤滑油を用いるものであり、例えば常温において動粘度が大きい潤滑油（例えば２５℃での動粘度が５．０×１０-4ｍ2／ｓ〜１０．０×１０-4ｍ2／ｓの潤滑油）を用いる場合には、プラグの表面から垂れ落ちる潤滑油の量が少なくなり、潤滑油が塗布されたプラグを金属製素管内に挿通せしめた際に該素管内に（素管の内面に）潤滑油を十分に持ち込むことができる一方、金属製素管の外面に塗布する潤滑油の温度ＴBを、プラグの表面に塗布する潤滑油の温度ＴAより安定して高くすることができて、金属製素管の外面に塗布する潤滑油の動粘度を引抜に適したものに設定できる。従って、引抜加工時の素管内面における潤滑油の枯渇（潤滑油切れ状態）を十分に防止することができ、引抜の際の管の焼付を十分に防止することができる。
【００２８】
［４］の発明では、プラグへの塗布に使用した後に回収した潤滑油と、金属製素管への塗布に使用した後に回収した潤滑油とを混合したものを、プラグへの塗布用及び金属製素管への塗布用として再利用するので、資源を有効利用できるし、コストも低減できる。
【００２９】
［５］の発明では、塗布工程、挿通工程、引抜工程をこの順序で実施するから、引抜の際の管の焼付を十分に防止することができて、焼付のない高品質の引抜管を製造することができる。
【００３０】
［６］の発明では、第１供給管の少なくとも一部を冷却する冷却手段又は／及び前記第２供給管の少なくとも一部を加熱する加熱手段を備えているから、引抜加工時の素管内面における潤滑油の枯渇（潤滑油切れ状態）を防止することができ、引抜の際の管の焼付を防止することができる。即ち、本引抜装置を用いれば、焼付のない引抜管を製造することができる。
【００３１】
［７］の発明では、プラグに潤滑油を塗布する第１ノズル部に接続される第１分岐管の少なくとも一部を冷却する冷却手段を備えているから、プラグの表面に塗布する潤滑油の温度を、金属製素管の外面に塗布する潤滑油の温度より安定して低くすることができ、これによりプラグの表面に塗布する潤滑油の動粘度は、金属製素管の外面に塗布する潤滑油の動粘度より大きいものとなるから、潤滑油が塗布されたプラグを金属製素管内に挿通せしめた際に該素管内に（素管の内面に）潤滑油を常に十分に持ち込むことができる。従って、引抜加工時の素管内面における潤滑油の枯渇（潤滑油切れ状態）を十分に防止することができ、引抜の際の管の焼付を十分に防止することができる。
【００３２】
［８］の発明では、金属製素管の外面に潤滑油を塗布する第２ノズル部に接続される第２分岐管の少なくとも一部を加熱する加熱手段を備えているから、常温において動粘度が大きい潤滑油（例えば２５℃での動粘度が５．０×１０-4ｍ2／ｓ〜１０．０×１０-4ｍ2／ｓの潤滑油）を用いる場合には、プラグの表面から垂れ落ちる潤滑油の量が少なくなり、潤滑油が塗布されたプラグを金属製素管内に挿通せしめた際に該素管内に（素管の内面に）潤滑油を十分に持ち込むことができる一方、前記加熱手段により、金属製素管の外面に塗布する潤滑油の温度を、プラグの表面に塗布する潤滑油の温度より安定して高くすることができて、金属製素管の外面に塗布する潤滑油の動粘度を引抜に適したものに設定できる。従って、引抜加工時の素管内面における潤滑油の枯渇（潤滑油切れ状態）を十分に防止することができ、引抜の際の管の焼付を十分に防止することができる。
【００３３】
［９］の発明では、プラグに潤滑油を塗布する第１ノズル部に接続される第１分岐管の少なくとも一部を冷却する冷却手段を備えると共に、金属製素管の外面に潤滑油を塗布する第２ノズル部に接続される第２分岐管の少なくとも一部を加熱する加熱手段を備えているから、上記［７］と［８］の発明での作用効果が合わさることで、引抜加工時の素管内面における潤滑油の枯渇（潤滑油切れ状態）をより十分に防止することができ、引抜の際の管の焼付をより十分に防止することができる。
【００３４】
［１０］の発明では、主管の途中位置にポンプが配置されているから、プラグへの潤滑油塗布及び金属製素管の外面への潤滑油塗布を安定状態に実施することができるし、定量塗布も可能となる。
【００３５】
［１１］の発明では、プラグへの塗布に供された潤滑油及び金属製素管への塗布に供された潤滑油を回収してタンクに移送する回収手段を備えるから、プラグへの塗布に供された潤滑油及び金属製素管への塗布に供された潤滑油をタンクに回収し、該回収潤滑油を、プラグへの塗布用及び金属製素管への塗布用として再利用することができる。
【００３６】
［１２］の発明では、簡易な設備により、プラグへの塗布に供された潤滑油及び金属製素管への塗布に供された潤滑油をタンクに回収できるので、潤滑油回収のための設備コストを抑制できる。
【００３７】
［１３］の発明では、プラグの表面に塗布する潤滑油として、金属製素管の外面に塗布する潤滑油と同一の潤滑油を用いるが、ＴA＜ＴBの関係式が成立するから、即ちプラグの表面に塗布する潤滑油の温度ＴAは、金属製素管の外面に塗布する潤滑油の温度ＴBより低温であるから、プラグの表面に塗布する潤滑油の動粘度は、金属製素管の外面に塗布する潤滑油の動粘度より大きいものとなり、これによりプラグの表面から垂れ落ちる潤滑油の量が少なくなり（プラグの表面に付着している潤滑油の量が多くなり）、潤滑油が塗布されたプラグを金属製素管内に挿通せしめた際に該素管内に（素管の内面に）潤滑油を十分に持ち込むことができる。従って、引抜加工時の素管内面における潤滑油の枯渇（潤滑油切れ状態）を防止することができ、引抜の際の管の焼付を防止することができる。即ち、焼付のない引抜管を製造することができる。
【図面の簡単な説明】
【００３８】
【図１】本発明に係る引抜装置の一実施形態を一部を縦断面で示す概略図である。
【図２】本発明に係る引抜装置の他の実施形態を一部を縦断面で示す概略図である。
【図３】本発明に係る引抜装置のさらに他の実施形態を一部を縦断面で示す概略図である。
【図４】本発明に係る引抜装置のさらに他の実施形態を一部を縦断面で示す概略図である。
【図５】第１ノズル部からプラグの表面に潤滑油を塗布している状態を示す断面図である。
【図６】金属製素管内へのプラグの挿通を開始した状態を示す断面図である。
【図７】金属製素管をダイスとプラグとの間の引き抜き位置にセットして素管の先端をチャッキングした状態を示す断面図である。
【図８】引抜の途中状態を示す断面図である。
【発明を実施するための形態】
【００３９】
図１は、本発明の金属管の引抜方法を実施するための引抜装置１の一例をその一部を縦断面で示す概略図である。本実施形態に係る引抜方法及び引抜装置１は、金属製素管２を水平方向に引抜いて引抜加工するものであるが、特にこのような形態に限定されるものではなく、例えば鉛直方向に引抜いて引抜加工するものであってもよい。
【００４０】
前記引抜装置１は、金属製素管２の外面を成形するダイス１０と、金属製素管２の内面を成形するプラグ１１と、プラグ１１に潤滑油Ｌを塗布する第１ノズル部１８と、金属製素管２の外面に潤滑油Ｌを塗布する第２ノズル部１９と、潤滑油Ｌを収容するタンク４０と、供給管部３１とからなる（図１参照）。
【００４１】
前記ダイス１０は、ダイスケース１２内に嵌合されたダイス本体１３を備え、前記ダイス本体１３は、中央のダイス孔の内周面にアプローチ部１４とこれの前方側に続くベアリング部１５とを有している。
【００４２】
前記プラグ１１は、中空管からなるロッド２０の先端に取り付けられて支持されている。前記プラグ１１は、外周面にアプローチ部１６とこれの前方側に続くベアリング部１７とを有している。
【００４３】
図１において、２１は、チャック手段である。前記チャック手段２１は、金属製素管２の先端部（口付け部）を互いに協働してチャックする一対のチャック指２２、２２と、これらチャック指２２、２２を保持するチャック指ホルダ２３とからなる。前記チャック手段２１は、引抜加工の際には、牽引手段２４により図面右方向に牽引され、これにより金属製素管２の引き抜きが行われる。即ち、金属製素管２をダイス１０とプラグ１１との間に通して水平方向に引き抜くことにより、管の外面がダイス本体１３のベアリング部１５によって成形されるとともに、管の内面がプラグ１１のベアリング部１７によって成形され、引抜管３が製作される。
【００４４】
前記第２ノズル部１９は、前記ダイス１０の後方の上部位置に配置されている。また、前記第１ノズル部１８は、前記第２ノズル部１９に対して後方位置に配置されている（図１参照）。
【００４５】
前記供給管部３１は、一端がタンク４０に接続され（一端がタンク４０の内部空間内に配置され）、他端に切替バルブ３８が接続されて該他端が２つに分岐した主管３２と、一端が第１ノズル部１８に接続され、他端が主管３２の他端の切替バルブ３８の一方の分岐部に接続された第１分岐管３３と、一端が第２ノズル部１９に接続され、他端が主管３２の他端の切替バルブ３８の他方の分岐部（残りの分岐部）に接続された第２分岐管３４とからなる。前記主管３２の途中位置にポンプ３５が配置されている。
【００４６】
前記第１分岐管３３には、該第１分岐管３３の一部を冷却する冷却手段３６が設けられている。
【００４７】
更に、前記第１ノズル部１８から前記第２ノズル部１９を経て前記ダイス１０に至るまでの領域の略下方領域に対応する位置に回収容器４２が配置されている。更に、回収管４３の一端が前記回収容器４２の底面壁に設けられた孔に連通して接続されると共に、該回収管４３の他端が前記タンク４０に接続されている（回収管４３の他端が前記タンク４０の内部空間内に位置している）。これら回収容器４２及び回収管４３により回収手段４１が構成されている。
【００４８】
前記回収容器４２は、前記プラグへの塗布に供されたのち落下する潤滑油Ｌを受容すると共に、金属製素管２外面への塗布に供されたのち落下する潤滑油Ｌを受容する。
【００４９】
次に、前記引抜装置１を用いた金属管の引抜方法について説明する。
【００５０】
まず、前記プラグ１１を前記第１ノズル部１８の下方位置に配置せしめ、該プラグ１１の表面に第１ノズル部１８から温度ＴA（℃）の潤滑油Ｌを塗布する（図５参照）。前記第１ノズル部１８から吐出される潤滑油Ｌは、前記第１分岐管３３に設けられた冷却手段３６により冷却処理が施されることによって温度ＴA（℃）に設定される。所定時間塗布を行った後、ポンプ３５を停止させることによりプラグ１１表面への塗布を停止する。金属製素管２の外面の上部に付着した潤滑油Ｌは外面を伝って素管２の外面の全周に供給され、過剰な潤滑油Ｌは流れ落ちる。
【００５１】
しかる後、前記潤滑油が塗布された前記プラグ１１を金属製素管２内に挿通していく（図６参照）。図７に示すように、潤滑油Ｌが塗布されたプラグ１１を金属製素管２内に挿通配置せしめ、これらプラグ１１及び金属製素管２をダイス１０内に挿通して引抜位置にセットする。引抜位置にセットすると同時にポンプ３５を駆動させることにより第２ノズル部１９から金属製素管２の外面への潤滑油Ｌの塗布を開始する。前記第２ノズル部１９から吐出される潤滑油Ｌは、タンク４０から主管３２、第２分岐管３４を経由して冷却処理、加熱処理のいずれも施されることなく吐出されるものであり、第２ノズル部１９から吐出される潤滑油Ｌの温度はＴB（℃）である。しかして、温度ＴAと温度ＴBとの間にはＴA＜ＴBの関係が成立している。
【００５２】
次いで、図７に示すように、金属製素管２の先端部（口付け部）を一対のチャック指２２、２２でチャックする（挟み込み固定する）。
【００５３】
次に、金属製素管２の外面に温度ＴB（℃）の潤滑油Ｌを塗布しながら、素管２の先端部をチャック手段２１で牽引して金属製素管２をダイス１０とプラグ１１の間に通すことによって引抜加工を行って引抜管３を得る（図８参照）。
【００５４】
ここで、前記第１ノズル部１８から吐出されてプラグ１１の表面に塗布される潤滑油Ｌと、前記第２ノズル部１９から吐出されて金属製素管２の外面に塗布される潤滑油Ｌは、いずれもタンク４０内に貯留されていた潤滑油Ｌであるから、これら潤滑油は、同一である。
【００５５】
上記引抜方法では、プラグ１１の表面に塗布する潤滑油として、冷却処理が施されることにより温度ＴAに設定された潤滑油を用いているから、プラグ１１の表面に塗布する潤滑油の温度ＴAを、金属製素管２の外面に塗布する潤滑油の温度ＴBより安定して低くすることができ、これにより、プラグ１１の表面に塗布する潤滑油の動粘度は、金属製素管２の外面に塗布する潤滑油の動粘度より大きいものとなり、従って、潤滑油Ｌが塗布されたプラグ１１を金属製素管２内に挿通せしめた際に該素管２内に（素管２の内面に）潤滑油Ｌを常に十分に持ち込むことができる。従って、引抜加工時の素管２の内面における潤滑油Ｌの枯渇（潤滑油切れ状態）を十分に防止することができ、引抜の際の管の焼付を十分に防止することができる。
【００５６】
また、プラグ１１から落下する潤滑油と、金属製素管２から落下する潤滑油とが、回収容器４２において混合され、このようにして回収容器４２に回収した潤滑油Ｌは、回収管４３を介してタンク４０に移送されるので、これら混合された回収潤滑油を、プラグ１１への塗布用及び金属製素管２への塗布用として再利用することができる（図１、７、８参照）。
【００５７】
図１の引抜装置１は、常温において動粘度が小さい潤滑油（２５℃での動粘度が０．５×１０-4ｍ2／ｓ〜３．０×１０-4ｍ2／ｓの潤滑油）を用いる場合に好適である。
【００５８】
本発明の引抜装置１の他の実施形態を図２に示す。なお、前記実施形態に係る引抜装置（図１）と同一の構成部については同一の符号を付してその説明は省略する。
【００５９】
図２の引抜装置１では、第１ノズル部１８に接続される第１分岐管３３には、冷却手段も加熱手段のいずれも設けられていない一方、第２ノズル部１９に接続される第２分岐管３４には、該第２分岐管３４の一部を加熱する加熱手段３７が設けられている。他の構成は、図１の引抜装置と同一である。この引抜装置１では、第１ノズル部１８から吐出される潤滑油Ｌの温度ＴA（℃）と、第２ノズル部１９から吐出される潤滑油Ｌの温度ＴB（℃）との間に、ＴA＜ＴBの関係が成立する。
【００６０】
図２の引抜装置１を用いて前記同様に金属管の引抜加工を行うと、この引抜方法では、金属製素管２の外面に塗布する潤滑油として、加熱処理が施されることにより温度ＴBに設定された潤滑油を用いるものであり、例えば常温において動粘度が大きい潤滑油を用いる場合には、プラグ１１の表面から垂れ落ちる潤滑油の量が少なくなり、潤滑油Ｌが塗布されたプラグ１１を金属製素管２内に挿通せしめた際に該素管２内に（素管２の内面に）潤滑油Ｌを十分に持ち込むことができる一方、金属製素管２の外面に塗布する潤滑油Ｌの温度ＴBを、プラグ１１の表面に塗布する潤滑油Ｌの温度ＴAより安定して高くすることができて、金属製素管２の外面に塗布する潤滑油Ｌの動粘度を引抜に適したものに設定できる。従って、引抜加工時の素管内面における潤滑油の枯渇（潤滑油切れ状態）を十分に防止することができ、引抜の際の管の焼付を十分に防止することができる。図２の引抜装置１は、常温において動粘度が大きい潤滑油（２５℃での動粘度が５．０×１０-4ｍ2／ｓ〜１０．０×１０-4ｍ2／ｓの潤滑油）を用いる場合に好適である。
【００６１】
なお、図２の引抜装置のように加熱手段３７により潤滑油を加熱する方が、図１の引抜装置のように冷却手段３６により潤滑油を冷却するよりも容易である（潤滑油温度の調整が容易である）。
【００６２】
本発明の引抜装置１の他の実施形態を図３に示す。なお、図１の引抜装置と同一の構成部については同一の符号を付してその説明は省略する。
【００６３】
図３の引抜装置１では、第２ノズル部１９に接続される第２分岐管３４には、該第２分岐管３４の一部を加熱する加熱手段３７が設けられている。他の構成は、図１の引抜装置と同一であり、例えば、第１ノズル部１８に接続される第１分岐管３３には、該第１分岐管３３の一部を冷却する冷却手段３６が設けられている。この引抜装置１では、第１ノズル部１８から吐出される潤滑油Ｌの温度ＴA（℃）と、第２ノズル部１９から吐出される潤滑油Ｌの温度ＴB（℃）との間に、ＴA＜ＴBの関係が成立する。
【００６４】
図３の引抜装置１を用いて前記同様に金属管の引抜加工を行うと、図１の装置および図２の装置の効果が合わさる結果、引抜加工時の素管内面における潤滑油の枯渇（潤滑油切れ状態）を十分に防止することができ、引抜の際の管の焼付を十分に防止することができる。
【００６５】
本発明の引抜装置１の他の実施形態を図４に示す。なお、図１の引抜装置と同一の構成部については同一の符号を付してその説明は省略する。
【００６６】
図４の引抜装置１では、供給管部３１の構成が図１の引抜装置と相違する。他の構成は、図１の引抜装置と同一である。即ち、図４の引抜装置１では、供給管部３１は、一端がタンク４０に接続され、他端が第１ノズル部１８に接続された第１供給管５１と、一端がタンク４０に接続され、他端が第２ノズル部１９に接続された第２供給管５２とからなる。前記第１供給管５１に、該第１供給管５１の一部を冷却する冷却手段３６が設けられている。前記第１供給管５１における前記冷却手段３６よりタンク４０側の位置にポンプ３５Ａが設けられている。前記第２供給管５２に、該第２供給管５２の一部を加熱する加熱手段３７が設けられている。前記第２供給管５２における前記加熱手段３７よりタンク４０側の位置にポンプ３５Ｂが設けられている。この引抜装置１では、第１ノズル部１８から吐出される潤滑油Ｌの温度ＴA（℃）と、第２ノズル部１９から吐出される潤滑油Ｌの温度ＴB（℃）との間に、ＴA＜ＴBの関係が成立する。
【００６７】
図４の引抜装置１を用いて前記同様に金属管の引抜加工を行うと、引抜加工時の素管内面における潤滑油の枯渇（潤滑油切れ状態）を十分に防止することができ、引抜の際の管の焼付を十分に防止することができる。
【００６８】
本発明において、前記冷却手段３６としては、特に限定されるものではないが、例えば、熱交換器、ラジエータ等が挙げられる。また、前記加熱手段３７としては、特に限定されるものではないが、例えば、配管に直接巻き付けて使用されるバンドヒーター等が挙げられる。
【００６９】
本発明では、引抜対象の素管２の長さを限定するものではないが、潤滑油切れは、素管の長さが長いほど生じやすいため、本発明は、長い素管の引抜きに適している。具体的には、２ｍ以上、特に２．５ｍ以上の素管に対して顕著な効果が得られるものである。
【００７０】
本発明において、引抜対象の金属製素管２の素材（金属種）は、特に限定されず、例えば、アルミニウム、鉄、銅、或いはこれらの合金等が挙げられる。本発明は、長い素管を引抜く場合に顕著な効果が得られることから、感光ドラム基体用アルミニウム管の製造に適している。
【実施例】
【００７１】
次に、本発明の具体的実施例について説明するが、本発明はこれら実施例のものに特に限定されるものではない。
【００７２】
＜実施例１＞
図１に示す構成を備えた引抜装置１を用いて金属製素管２の引抜加工を行った。アルミニウム合金（Ｍｎ：１．１２質量％、Ｓｉ：０．１１質量％、Ｆｅ：０．３９質量％、Ｃｕ：０．１６質量％、Ｚｎ：０．０１質量％、Ｍｇ：０．０２質量％を含み、残部アルミニウムおよび不可避不純物）からなるビレットを、押出温度５２０℃、押出速度５ｍ／分の条件で押出し、外径３２ｍｍ、肉厚１．５ｍｍの円筒管を得、これを２．２ｍに切断したものを金属製素管２として用いた。
【００７３】
前記引抜装置１において、ダイス１０のアプローチ部１４のアプローチ角は１５°であり、ダイス１０のベアリング部１５のベアリング長さは１５ｍｍであり、プラグ１１のアプローチ部１６のアプローチ角は７°であり、プラグ１１のベアリング部１７のベアリング長さは２ｍｍである。
【００７４】
第１ノズル部１８から吐出された１５℃の潤滑油Ｌをプラグ１１の表面に１０秒間塗布した後、この塗布を停止し、前記潤滑油が塗布されたプラグ１１を金属製素管２内に挿通配置し、次いで金属製素管２の外面に、第２ノズル部１９から吐出された２５℃の潤滑油Ｌを塗布しながら、該金属製素管２をダイス１０とプラグ１１の間に通して、引抜加工を行った。引抜速度３０ｍ／分、外径減少率１６％、断面積減少率３２％で引抜加工を行って、引抜管３を得た。なお、潤滑油Ｌとして、共栄油化株式会社製「ストロールＥＳ１５０」（動粘度：１．４×１０-4ｍ2／ｓ）を用いた。
【００７５】
プラグ１１への潤滑油の供給停止から引抜開始までの時間を１８０秒とした場合と、３００秒とした場合の２条件のそれぞれについて引抜管３の製造を行った。なお、素管のセット等をスムーズに行うことができた場合には、プラグへの潤滑油の供給停止から引抜開始までの時間は１８０秒程度であるが、素管のセット等で時間を要した場合には、プラグへの潤滑油の供給停止から引抜開始までの時間は３００秒程度になる。
【００７６】
得られた引抜管３を、引抜装置１から搬送コンベアに移載して室温（約２５℃）まで放冷し、長さ２６０ｍｍに切断した。
【００７７】
なお、第１ノズル部１８から吐出されてプラグ１１の外面の上部に付着した潤滑油Ｌは外面を伝ってプラグ１１の外面の全周に供給され、過剰な潤滑油Ｌは流れ落ちて回収容器４２に回収される。また、第２ノズル部１９から吐出されて素管２の外面の上部に付着した潤滑油Ｌは外面を伝って素管２の外面の全周に供給され、過剰な潤滑油Ｌは流れ落ちて回収容器４２に回収される。
【００７８】
＜実施例２＞
第１ノズル部１８から吐出されてプラグ１１の表面に塗布される潤滑油Ｌの温度を（１５℃に代えて）２０℃に設定した以外は、実施例１と同様にして長さ２６０ｍｍの引抜管３を得た。
【００７９】
＜比較例１＞
第１分岐管３３に冷却手段３６が設けられていない構成とし、第１ノズル部１８から吐出されてプラグ１１の表面に塗布される潤滑油Ｌの温度を（１５℃に代えて）２５℃に設定した以外は、実施例１と同様にして長さ２６０ｍｍの引抜管３を得た。
【００８０】
＜比較例２＞
第１分岐管３３に加熱手段が設けられた構成とし、第１ノズル部１８から吐出されてプラグ１１の表面に塗布される潤滑油Ｌの温度を（１５℃に代えて）３０℃に設定した以外は、実施例１と同様にして長さ２６０ｍｍの引抜管３を得た。
【００８１】
【表１】
0005749605.tif 000002
【００８２】
上記のようにして得られた引抜管３における焼付発生の有無、状態を調べ、下記判定基準に基づいて焼付防止性を評価した。これらの評価結果を表１に示す。
（判定基準）
「○」…焼付が全く発生しなかった
「△」…引抜管の後半部領域で焼付が発生した
「×」…引抜管の長さ方向の全領域で焼付が発生した。
【００８３】
表から明らかなように、本発明の引抜方法（実施例１、２）によれば、プラグへの潤滑油の供給停止から引抜開始までの時間が３００秒と比較的長い場合（素管のセット等で時間を要してしまった場合に相当する）であっても、焼付が発生していない引抜管を製造することができる。
【００８４】
これに対し、プラグに供給した潤滑油の温度ＴAと、素管の外面に供給した潤滑油の温度ＴBとの間に、ＴA＜ＴBの関係が成立しない条件で製造した比較例１、２では、プラグへの潤滑油の供給停止から引抜開始までの時間が３００秒と比較的長い場合（素管のセット等で時間を要してしまった場合に相当する）には、得られた引抜管に焼付が生じていた。
【産業上の利用可能性】
【００８５】
本発明に係る金属管の引抜方法及び引抜装置は、複数本の金属製素管の連続引抜加工において素管の内面に確実に潤滑油を付着させることができるので、感光ドラム基体用アルミニウム管の量産に適している。
【符号の説明】
【００８６】
１…引抜装置
２…金属製素管
３…引抜管
１０…ダイス
１１…プラグ
１８…第１ノズル部
１９…第２ノズル部
３２…主管
３３…第１分岐管
３４…第２分岐管
３５、３５Ａ、３５Ｂ…ポンプ
３６…冷却手段
３７…加熱手段
３８…切替バルブ
４０…タンク
４１…回収手段
４２…回収容器
４３…回収管
５１…第１供給管
５２…第２供給管
Ｌ…潤滑油
【図１】
0005749605.tif 000003
【図２】
0005749605.tif 000004
【図３】
0005749605.tif 000005
【図４】
0005749605.tif 000006
【図５】
0005749605.tif 000007
【図６】
0005749605.tif 000008
【図７】
0005749605.tif 000009
【図８】
0005749605.tif 000010